【誤訳訂正書】
【提出日】平成29年2月23日(2017.2.23)
【誤訳訂正１】
【訂正対象書類名】特許請求の範囲
【訂正対象項目名】全文
【訂正方法】変更
【訂正の内容】
【特許請求の範囲】
【請求項１】
ケイ素原子あたり最大１個のオレフィン基を有するオレフィン官能化シロキサンオリゴマーを含有する組成物において、
前記オレフィン官能化シロキサンオリゴマーが、鎖状、環状、架橋された、又は任意で三次元架橋された構造を形成するＳｉ−Ｏ架橋された構造要素を有し、ここで少なくとも１つの構造が、一般式Ｉの構造に相当し、
【化１】
2015507027.tif 000001
前記構造要素は、アルコキシシランから誘導されており、
前記構造要素においてＡは、それぞれ炭素数が２〜１６の直鎖状、分枝鎖状、若しくは環状のアルケニル官能基又はシクロアルケニル−アルキレン官能基から選択されるオレフィン基に相当し、
前記構造要素においてＢは、炭素数が１〜１６の直鎖状、分枝鎖状、若しくは環状のアルキル基から選択される飽和炭化水素基に相当し、かつ、
Ｙは、ＯＲ3に相当するか、又は架橋され、任意で三次元架橋された構造においては相互に独立してＯＲ3又はＯ1/2に相当し、
Ｒ1は相互に独立して、メチル基、エチル基、若しくはプロピル基に相当し、
Ｒ3はそれぞれ相互に独立して、メチル基、エチル基、若しくはプロピル基に相当し、
Ｒ2はそれぞれ相互に独立して、炭素数が１〜１５の直鎖状、分枝鎖状、又は環状のアルキル基に相当し、
Ｒ4はそれぞれ相互に独立して、炭素数が１〜１５の直鎖状、分枝鎖状、又は環状のアルキル基に相当し、
ａ、ｂ、ｃ、ｘ、及びｙは独立して整数に相当し、ただし、１≦ａ、０≦ｂ、０≦ｃであり、ｘは相互に独立して、０又は１であり、ｙは相互に独立して、０又は１であり、（ａ＋ｂ＋ｃ）≧２であり、
前記構造要素［（Ｒ1Ｏ）1-x（Ｒ2）xＳｉ（Ａ）Ｏ］a、［Ｓｉ（Ｂ）（Ｒ4）y（ＯＲ3）1-yＯ］b、及び［Ｓｉ（Ｙ）2Ｏ］cは一般式Ｉ中で合わせて、一般式Ｉの全ケイ素原子に対して８０％以下、かつ３０％以上がＭ構造として存在し、
分子量の質量平均（Ｍｗ）が３１５ｇ／ｍｏｌ以上であり、
製造の際に使用する酸触媒の残留含分が、前記組成物１ｋｇあたり２５０ｍｇ以下であり、
前記シロキサンオリゴマーが、以下の（ｉ）〜（ｉｉｉ）のアルコキシシラン：
（ｉ）一般式ＩＩのオレフィン官能化アルコキシシラン、
【化２】
2015507027.tif 000002
及び任意で、
（ｉｉ）飽和炭化水素基で官能化された式ＩＩＩのアルコキシシラン、
【化３】
2015507027.tif 000003
及び任意で、
（ｉｉｉ）一般式ＩＶのテトラアルコキシシラン、すなわちＳｉ（ＯＲ3）4から誘導された構造要素を有することを特徴とする、前記組成物。
【請求項２】
一般式ＩＩのオレフィン官能化アルコキシシラン中、ｘが０であり、任意で、飽和炭化水素基で官能化された式ＩＩＩのアルコキシシラン中、ｙが０であることを特徴とする、請求項１に記載の組成物。
【請求項３】
製造の際に使用する酸触媒の残留物である塩素、塩化物、又は総塩化物の含分が、前記組成物１ｋｇあたり２５０ｍｇ以下であることを特徴とする、請求項１又は２に記載の組成物。
【請求項４】
請求項１から３までのいずれか１項に記載の組成物において、
それぞれ相互に独立して、
（ｉ）一般式Ｉにおける前記構造要素［（Ｒ1Ｏ）1-x（Ｒ2）xＳｉ（Ａ）Ｏ］aは、一般式Ｉの全ケイ素原子に対して、０．０〜８．０％がＴ構造として存在し、
（ｉｉ）一般式Ｉにおける前記構造要素［（Ｒ1Ｏ）1-x（Ｒ2）xＳｉ（Ａ）Ｏ］a、及び［Ｓｉ（Ｂ）（Ｒ4）y（ＯＲ3）1-yＯ］b、及び［Ｓｉ（Ｙ）2Ｏ］cは合わせて、一般式Ｉの全ケイ素原子に対して、７５％以下〜４０％がＤ構造として存在し、
（ｉｉｉ）一般式Ｉにおける前記構造要素［（Ｒ1Ｏ）1-x（Ｒ2）xＳｉ（Ａ）Ｏ］aは、一般式Ｉの全ケイ素原子に対して、２５〜５５％がＭ構造として存在し、
（ｉｖ）一般式Ｉにおける前記構造要素［Ｓｉ（Ｂ）（Ｒ4）y（ＯＲ3）1-yＯ］bは、一般式Ｉの全ケイ素原子に対して、４０％以下がＭ構造として存在し、
（ｖ）一般式Ｉにおいて前記構造要素［Ｓｉ（Ｙ）2Ｏ］cは、２０％超がＤ構造として存在し、及び
（ｖｉ）一般式Ｉにおいて前記構造要素［Ｓｉ（Ｙ）2Ｏ］cは、０．０〜１％が、Ｔ構造として存在する
から選択されることを特徴とする、前記組成物。
【請求項５】
分子量の質量平均（Ｍｗ）が３５０ｇ／ｍｏｌ以上〜８００ｇ／ｍｏｌであることを特徴とする、請求項１から４までのいずれか１項に記載の組成物。
【請求項６】
分子量の質量平均（Ｍｗ）が３５０ｇ／ｍｏｌ以上〜７５０ｇ／ｍｏｌであることを特徴とする、請求項５に記載の組成物。
【請求項７】
式Ｉ及び／又はＩＩ中、オレフィン基Ａはそれぞれ独立して、ビニル基、アリル基、ブテニル基、３−ブテニル基、ペンテニル基、ヘキセニル基、エチルヘキセニル基、ヘプテニル基、オクテニル基、シクロヘキセニルＣ1〜Ｃ8アルキレン基、シクロヘキセニル−２−エチレン基、３’−シクロヘキセニル−２−エチレン基、シクロヘキサジエニルＣ1〜Ｃ8アルキレン基、又はシクロヘキサジエニル−２−エチレン基から選択され、これとは独立して、
式Ｉ及び／又はＩＩＩ中、非置換の炭化水素基Ｂはそれぞれ独立して、メチル基、エチル基、プロピル基、ｉ−ブチル基、オクチル基、又はヘキサデシル基から選択され、
Ｒ1はそれぞれ相互に独立して、メチル基、エチル基、又はプロピル基であり、かつＲ3は独立して、メチル基、エチル基、又はプロピル基であることを特徴とする、請求項１から６までのいずれか１項に記載の組成物。
【請求項８】
式Ｉ及び／又はＩＩ中、オレフィン基Ａはビニル基であり、これとは独立して、
式Ｉ及び／又はＩＩＩ中、非置換の炭化水素基Ｂは、メチル基、エチル基、プロピル基、ｉ−ブチル基、ｎ−ブチル基、ｔ−ブチル基、ペンチル基、ｎ−ペンチル基、イソペンチル基、ネオ−ペンチル基、ヘキシル基、ｉ−ヘキシル基、ネオ−ヘキシル基、ヘプチル基、２，２−ジメチルブチル基、２，３−ジメチルブチル基、２−メチルペンチル基、３−メチルペンチル基、オクチル基、ｎ−オクチル基、イソ−オクチル基、ノニル基、デシル基、ウンデシル基、ドデシル基、Ｃ13Ｈ27基、Ｃ14Ｈ29基、Ｃ15Ｈ31基、及びヘキサデシル基から選択され、
Ｒ1はそれぞれ相互に独立して、メチル基、エチル基、又はプロピル基であり、かつＲ3は独立して、メチル基、エチル基、又はプロピル基であることを特徴とする、請求項１から７までのいずれか１項に記載の組成物。
【請求項９】
前記オレフィン官能化シロキサンオリゴマーは前記組成物中において、全組成物に対して９０％以上（面積％）が、１０００ｇ／ｍｏｌ以下の分子量で存在することを特徴とする、請求項１から８までのいずれか１項に記載の組成物。
【請求項１０】
分子量の質量平均（Ｍｗ）が３１５ｇ／ｍｏｌ超であり、かつ分子量の数平均（Ｍｎ）が３００ｇ／ｍｏｌ超であり、ここでＭｗ／Ｍｎの商としての多分散性（Ｄ）は、１．０５〜１．２５であることを特徴とする、請求項１から９までのいずれか１項に記載の組成物。
【請求項１１】
前記式Ｉ中、ｃが０であることを特徴とする、請求項１から１０までのいずれか１項に記載の組成物。
【請求項１２】
分子量の質量平均（Ｍｗ）が４２０ｇ／ｍｏｌ以上であり、かつ分子量の数平均（Ｍｎ）が４００ｇ／ｍｏｌ以上であり、ここでＭｗ／Ｍｎの商としての多分散性（Ｄ）は、１．０５〜１．２５であることを特徴とする、請求項１から１１までのいずれか１項に記載の組成物。
【請求項１３】
分子量の質量平均（Ｍｗ）が４５０ｇ／ｍｏｌ超〜５９０ｇ／ｍｏｌであり、かつ分子量の数平均（Ｍｎ）が４１０ｇ／ｍｏｌ超〜５１０ｇ／ｍｏｌであり、ここでＭｗ／Ｍｎの商としての多分散性（Ｄ）は、１．０５〜１．２５であることを特徴とする、請求項１から１２までのいずれか１項に記載の組成物。
【請求項１４】
前記オレフィン官能化シロキサンオリゴマーは、前記組成物中において４５％以上（面積％、ＧＰＣ）が、トリシロキサン、テトラシロキサン、シクロテトラシロキサン、及び／又はシクロペンタシロキサンとして存在することを特徴とする、請求項１から１３までのいずれか１項に記載の組成物。
【請求項１５】
ＴＧＡにより測定して、２１０℃超の温度で５０質量％という前記組成物の質量損失が生じることを特徴とする、請求項１から１４までのいずれか１項に記載の組成物。
【請求項１６】
ＴＧＡ（白金るつぼ、穴付の蓋、１０Ｋ／分）により測定した組成物の質量損失が、１４０℃以下の温度で、５質量％未満であることを特徴とする、請求項１から１５までのいずれか１項に記載の組成物。
【請求項１７】
前記シロキサンオリゴマー又は一般式Ｉのシロキサンオリゴマーにおける、Ｍ構造対、Ｄ構造の比は、全ケイ素原子に対して１：２〜１０：１であることを特徴とする、請求項１から１６までのいずれか１項に記載の組成物。
【請求項１８】
ａ）それぞれ式ＩＩのアルコキシシランから誘導されたシロキサンオリゴマー及び式Ｉの構造の少なくとも１つが、オレフィン基Ａとしてビニル基を有し、ここでＲ1はそれぞれ相互に独立して、メチル基又はエチル基に相当し、
ｂ）それぞれ式ＩＩのアルコキシシランから誘導されたシロキサンオリゴマー及び式Ｉの構造の少なくとも１つが、オレフィン基Ａとしてビニル基を有し、かつ式ＩＩＩのアルコキシシランから誘導され、非置換の炭化水素基Ｂとしてプロピル基を有し、ここでＲ1及びＲ3が、それぞれ相互に独立して、メチル基又はエチル基に相当するか、又は
ｃ）シロキサンオリゴマー及び式Ｉの構造の少なくとも１つが、それぞれ式ＩＩ及び式ＩＶ、任意で式ＩＩＩのアルコキシシランから誘導されたものであり、かつａ）又はｂ）から選択されており、ここでＲ3は、式ＩＶから誘導され、それぞれ相互に独立して、メチル基又はエチル基に相当する
ことを特徴とする、請求項１から１７までのいずれか１項に記載の組成物。
【請求項１９】
シロキサンオリゴマーはそれぞれ独立して、ビニルトリエトキシシラン、ビニルトリメトキシシランから選択される一般式ＩＩのオレフィン官能化アルコキシシラン少なくとも１種から、及び任意で式ＩＩＩのアルコキシシラン少なくとも１種から誘導されており、ここで式ＩＩＩのアルコキシシランはそれぞれ独立して、メチルトリエトキシシラン、メチルトリメトキシシラン、エチルトリエトキシシラン、エチルトリメトキシシラン、プロピルトリエトキシシラン、プロピルトリメトキシシラン、ブチルトリエトキシシラン、ブチルトリメトキシシラン、ｎ−ブチルトリエトキシシラン、ｎ−ブチルトリメトキシシラン、ｉ−ブチルトリエトキシシラン、ｉ−ブチルトリメトキシシラン、ヘキシルトリエトキシシラン、ヘキシルトリメトキシシラン、ｎ−ヘキシルトリエトキシシラン、ｎ−ヘキシルトリメトキシシラン、イソ−ヘキシルトリエトキシシラン、イソ−ヘキシルトリメトキシシラン、オクチルトリエトキシシラン、オクチルトリメトキシシラン、ｎ−オクチルトリエトキシシラン、ｎ−オクチルトリメトキシシラン、イソ−オクチルトリエトキシシラン、イソ−オクチルトリメトキシシラン、ウンデシルトリエトキシシラン、ウンデシルトリメトキシシラン、デシルトリエトキシシラン、デシルトリメトキシシラン、ノナデシルトリエトキシシラン、ノナデシルトリメトキシシラン、ドデシルトリエトキシシラン、ドデシルトリメトキシシラン、Ｃ13Ｈ27トリエトキシシラン、Ｃ13Ｈ27トリメトキシシラン、Ｃ14Ｃ29トリエトキシシラン、Ｃ14Ｃ29トリメトキシシラン、Ｃ15Ｈ31トリメトキシシラン、Ｃ15Ｈ31トリエトキシシラン、ヘキサデシルトリエトキシシラン、及びヘキサデシルトリメトキシシラン、並びにこれらのエステル交換生成物から選択されることを特徴とする、請求項１から１７までのいずれか１項に記載の組成物。
【請求項２０】
オレフィン官能化シロキサンオリゴマーを含有する、請求項１から１９までのいずれか１項に記載の組成物の製造方法であって、少なくとも
（ｉ）一般式ＩＩのオレフィン官能化アルコキシシランを、
【化４】
2015507027.tif 000004
［上記式ＩＩ中でＡは、それぞれ炭素数が２〜１６の直鎖状、分枝鎖状、若しくは環状のアルケニル官能基又はシクロアルケニル−アルキレン官能基から選択されるオレフィン基に相当し、
Ｒ2は独立して、炭素数が１〜１５の直鎖状、分枝鎖状、又は環状のアルキル基に相当し、
ｘは、０又は１であり、
Ｒ1は独立して、メチル基、エチル基、若しくはプロピル基に相当する］
（ｉｉ）酸加水分解触媒及び／又は縮合触媒の存在下で、
（ｉｉｉ）水対アルコキシシランのアルコキシ基が、１：２．７５〜１：４．５という規定のモル比の水によって、溶剤の存在下、反応させてシロキサンオリゴマーにし、前記反応は前記溶剤として少なくとも１種のアルコールの存在下で行われ、アルコールはメタノール及びエタノールから選択され、アルコキシシランの質量に対して０．３〜８倍の質量で使用され、
（ｉｖ）加水分解アルコール、及び存在する溶剤を分離し、
（ｖ）オレフィン官能化シロキサンオリゴマーを含有する組成物が、前記工程（ｉｖ）に続いて塔底生成物として得られる、
ことを特徴とする、前記製造方法。
【請求項２１】
請求項１から１９までのいずれか１項に記載の組成物の製造方法であって、（ｉ）一般式ＩＩのオレフィン官能化アルコキシシランを、
（ｉｉ）酸加水分解触媒及び／又は縮合触媒の存在下で、
（ｉ．１）式ＩＩＩのアルコキシシラン少なくとも１種と反応させる、
【化５】
2015507027.tif 000005
［上記式ＩＩＩ中でＢは、炭素数が１〜１６の直鎖状、分枝鎖状、若しくは環状のアルキル基から選択される飽和炭化水素基に相当し、
Ｒ3はそれぞれ相互に独立して、炭素数が１〜４の直鎖状、分枝鎖状、若しくは環状のアルキル基に相当し、
Ｒ4は炭素数が１〜１５の直鎖状、分枝鎖状、若しくは環状のアルキル基に相当し、
ｙは０又は１である］
ことを特徴とする製造方法。
【請求項２２】
請求項１から１９までのいずれか１項に記載の組成物の製造方法であって、（ｉ）一般式ＩＩのオレフィン官能化アルコキシシラン、及び任意で
（ｉ．１）式ＩＩＩのアルコキシシラン少なくとも１種を、
（ｉｉ）酸加水分解触媒及び／又は縮合触媒の存在下で、
（ｉ．２）式ＩＶのテトラアルコキシシラン少なくとも１種と反応させる
【化６】
2015507027.tif 000006
［上記式ＩＶ中、Ｒ3はそれぞれ相互に独立して、メチル基、エチル基、若しくはプロピル基である］
ことを特徴とする製造方法。
【請求項２３】
式ＩＩのアルコキシシラン少なくとも１種、及び任意で式ＩＩＩのアルコキシシラン少なくとも１種を、水対アルコキシシランのアルコキシ基が、１：３〜１：４．５という規定のモル比の水と反応させてシロキサンオリゴマーにすることを特徴とする、請求項２０から２２までのいずれか１項に記載の製造方法。
【請求項２４】
一般式ＩＩのオレフィン官能化アルコキシシラン中、
【化７】
2015507027.tif 000007
Ａは、ビニル基、アリル基、ブテニル基、ペンテニル基、ヘキセニル基、エチルヘキセニル基、ヘプテニル基、オクテニル基、シクロヘキセニルＣ1〜Ｃ8アルキレン基、シクロヘキセニル−２−エチレン基、３’−シクロヘキセニル−２−エチレン基、シクロヘキサジエニルＣ1〜Ｃ8アルキレン基から選択され、
Ｒ1は独立して、メチル基、エチル基、又はプロピル基であり、
ｘは、０又は１であり、かつ独立して、
式ＩＩＩのアルコキシシラン中、
【化８】
2015507027.tif 000008
非置換の炭化水素基Ｂが、メチル基、エチル基、プロピル基、ｉ−ブチル基、オクチル基、ｎ−ブチル基、ｔ−ブチル基、ペンチル基、ｎ−ペンチル基、イソペンチル基、ネオ−ペンチル基、ヘキシル基、ｉ−ヘキシル基、ネオ−ヘキシル基、２，２−ジメチルブチル基、２，３−ジメチルブチル基、２−メチルペンチル基、３−メチルペンチル基、ヘプチル基、ｎ−ヘプチル基、オクチル基、イソ−オクチル基、ノニル基、デシル基、ウンデシル基、ドデシル基、Ｃ13Ｈ27基、Ｃ14Ｈ29基、Ｃ15Ｈ31基、及びヘキサデシル基から選択され、
Ｒ3は、メチル基、エチル基、又はプロピル基であり、
ｙは、０又は１である
ことを特徴とする、請求項２１から２３までのいずれか１項に記載の製造方法。
【請求項２５】
一般式ＩＩのオレフィン官能化アルコキシシラン中、ｘが０であり、かつ／又は
飽和炭化水素基で官能化された式ＩＩＩのアルコキシシラン中、ｙが０であることを特徴とする、請求項２１から２４までのいずれか１項に記載の製造方法。
【請求項２６】
それぞれ独立して、
一般式ＩＩのオレフィン官能化アルコキシシランが、ビニルトリエトキシシラン、アリルトリエトキシシラン、ブテニルトリエトキシシラン、ペンテニルトリエトキシシラン、ヘキセニルトリエトキシシラン、エチルヘキセニルトリエトキシシラン、ヘプテニルトリエトキシシラン、オクテニルトリエトキシシラン、シクロヘキシル−Ｃ1〜Ｃ8アルキレントリエトキシシラン、シクロヘキセニル−２−エチレントリエトキシシラン、３’−シクロヘキセニル−２−エチレントリエトキシシラン、シクロヘキサジエニル−Ｃ1〜Ｃ8アルキレントリエトキシシラン、又はシクロヘキサジエニル−２−エチレントリエトキシシラン、ビニルトリメトキシシラン、アリルトリメトキシシラン、ブテニルトリメトキシシラン、ペンテニルトリメトキシシラン、ヘキセニルトリメトキシシラン、エチルヘキセニルトリメトキシシラン、ヘプテニルトリメトキシシラン、オクテニルトリメトキシシラン、シクロヘキセニル−Ｃ1〜Ｃ8アルキレントリメトキシシラン、シクロヘキセニル−２−エチレントリメトキシシラン、３’−シクロヘキセニル−２−エチレントリメトキシシラン、シクロヘキサジエニル−Ｃ1〜Ｃ8アルキレントリメトキシシラン、又はシクロヘキサジエニル−２−エチレントリメトキシシランから選択され、かつそれぞれ独立して、
一般式ＩＩＩのアルコキシシランが、メチルトリエトキシシラン、エチルトリエトキシシラン、ｎ−プロピルトリエトキシシラン、イソ−プロピルトリエトキシシラン、ブチルトリエトキシシラン、ｎ−ブチルトリエトキシシラン、ｉ−ブチルトリエトキシシラン、ヘキシルトリエトキシシラン、ｎ−ヘキシルトリエトキシシラン、イソ−ヘキシルトリエトキシシラン、ヘプチルトリエトキシシラン、オクチルトリエトキシシラン、ｎ−オクチルトリエトキシシラン、イソ−オクチルトリエトキシシラン、ウンデシルトリエトキシシラン、デシルトリエトキシシラン、ノナデシルトリエトキシシラン、ドデシルトリエトキシシラン、Ｃ13Ｈ27トリエトキシシラン、Ｃ14Ｃ29トリエトキシシラン、若しくはＣ15Ｈ31トリエトキシシラン、ヘキサデシルトリエトキシシラン、メチルトリメトキシシラン、エチルトリメトキシシラン、ｎ−プロピルトリメトキシシラン、イソ−プロピルトリメトキシシラン、ブチルトリメトキシシラン、ｎ−ブチルトリメトキシシラン、ｉ−ブチルトリメトキシシラン、ヘキシルトリメトキシシラン、ｎ−ヘキシルトリメトキシシラン、イソ−ヘキシルトリメトキシシラン、ヘプチルトリメトキシシラン、オクチルトリメトキシシラン、ｎ−オクチルトリメトキシシラン、イソ−オクチルトリメトキシシラン、ウンデシルトリメトキシシラン、デシルトリメトキシシラン、ノナデシルトリメトキシシラン、ドデシルトリメトキシシラン、Ｃ13Ｈ27トリメトキシシラン、Ｃ14Ｃ29トリメトキシシラン、若しくはＣ15Ｈ31トリメトキシシラン、及びヘキサデシルトリメトキシシランから選択されており、かつそれぞれ独立して、
式ＩＶのアルコキシシランは、テトラエトキシシラン、及びテトラメトキシシランから選択されている
ことを特徴とする、請求項２２から２５までのいずれか１項に記載の製造方法。
【請求項２７】
ビニルトリメトキシシラン、又はビニルトリエトキシシランを使用することを特徴とする、請求項２０から２６までのいずれか１項に記載の製造方法。
【請求項２８】
式ＩＩ、ＩＩＩ、及び／又は式ＩＶのアルコキシシランを、酸触媒である塩化水素の存在下、少なくとも部分的に加水分解及び縮合させることを特徴とする、請求項２１から２７までのいずれか１項に記載の製造方法。
【請求項２９】
（ｖ）総塩化物含分を、２５０ｍｇ／ｋｇ以下に調整することを特徴とする、請求項２０から２８までのいずれか１項に記載の製造方法。
【請求項３０】
（ｖ）前記シロキサンオリゴマーにおけるケイ素原子の総数が、８０％以下〜３５％以上、Ｍ構造として存在し、分子量の質量平均（Ｍｗ）が、３１５ｇ／ｍｏｌ以上であることを特徴とする、請求項２０から２９までのいずれか１項に記載の製造方法。
【請求項３１】
前記方法において、
ａ）ビニルトリメトキシシランを、式ＩＩのアルコキシシランとして使用し、
ｂ）ビニルトリエトキシシランを、式ＩＩのアルコキシシランとして使用し、
ｃ）式ＩＩ及び式ＩＩＩのアルコキシシランとして、ビニルトリメトキシシランとプロピルトリメトキシシラン、ビニルトリエトキシシランとプロピルトリエトキシシラン、ビニルトリエトキシシランとプロピルトリメトキシシラン、又はビニルトリメトキシシランとプロピルトリエトキシシランを使用するか、又は
前記ａ）、ｂ）、又はｃ）において相応するメトキシ及びエトキシ混合官能性のアルコキシシランを使用するか、又は
ｄ）前記ａ）、ｂ）、又はｃ）において式ＩＶのアルコキシシランとしてさらに、テトラエトキシシラン、テトラメトキシシラン、又はこれらの混合物を使用することを特徴とする、請求項２２から３０までのいずれか１項に記載の製造方法。
【請求項３２】
以下の各工程：
１）（ｉ）式ＩＩのオレフィン官能化アルコキシシラン少なくとも１種、又は（ｉ．１）式Ｉのオレフィン官能化アルコキシシラン少なくとも１種、及び式ＩＩＩのアルコキシシラン少なくとも１種、及びそれぞれ任意で、（ｉ．２）式ＩＶのアルコキシシラン少なくとも１種を装入する工程、
２）溶剤、水、及び酸加水分解触媒及び／又は縮合触媒としてのＨＣｌを含有する混合物を添加する工程、ここで前記溶剤は、加水分解アルコールに相当するアルコールであり、水対アルコキシシランのアルコキシ基が１：２．７５〜４．５という規定のモル比に調整し、ここで前記アルコールは、式ＩＩ、ＩＩＩ、及び任意でＩＶのアルコキシシランの質量に対して、０．３〜８倍の質量で使用する、
を特徴とする、請求項２２から３１までのいずれか１項に記載の製造方法。
【請求項３３】
前記アルコールを、式ＩＩ、ＩＩＩ、及び任意でＩＶのシランの質量に対して０．３〜１．５倍の質量で使用することを特徴とする、請求項３２に記載の製造方法。
【請求項３４】
請求項１から１９までのいずれか１項に記載の組成物、又は請求項２０から３３までのいずれか１項に記載の製造方法により製造される組成物を、接着剤として用いる使用。
【請求項３５】
請求項１から１９までのいずれか１項に記載の組成物、又は請求項２０から３３までのいずれか１項に記載の製造方法により製造される組成物を、オレフィン官能化シロキサンオリゴマーでグラフトされたポリマー、プレポリマー、及び／又は無機物で充填されたポリマーを製造するため、オレフィン官能化シロキサンオリゴマーでグラフトされたポリマー、プレポリマー、及び／又は無機物で充填された熱可塑性樹脂若しくはエラストマーを製造するため、若しくはこれらのプレポリマーを製造するため、グラフトのため、若しくは熱可塑性ポリオレフィンの重合において、それ自体公知のグラフト重合及び／又は加水分解縮合による架橋剤として用いる使用。
【請求項３６】
請求項１から１９までのいずれか１項に記載の組成物、又は請求項２０から３３までのいずれか１項に記載の製造方法により製造される組成物を、乾燥剤として用いる使用。
【請求項３７】
請求項１から１９までのいずれか１項に記載の組成物、又は請求項２０から３３までのいずれか１項に記載の製造方法により製造される組成物を、シリコーン封止剤用の水補足剤として、ケーブルを製造するための架橋可能なポリマーにおいて、架橋可能なポリマーを製造するために用いる使用。
【請求項３８】
請求項１から１９までのいずれか１項に記載の組成物、又は請求項２０から３３までのいずれか１項に記載の製造方法により製造される組成物を、エマルションにおける油相として、及び／又はオルガノシラン若しくはオルガノポリシロキサンとともに、充填材変性、充填材被覆、樹脂変性、樹脂添加剤、表面変性、表面官能化、表面疎水化のために用いる使用。
【請求項３９】
請求項１から１９までのいずれか１項に記載の組成物、又は請求項２０から３３までのいずれか１項に記載の製造方法により製造される組成物を、被覆系における成分として、用いる使用。
【請求項４０】
請求項１から１９までのいずれか１項に記載の組成物、又は請求項２０から３３までのいずれか１項に記載の製造方法により製造される組成物を、ゾルゲル系、被覆系若しくはハイブリッド被覆系における成分として、電池におけるカソード及びアノード材料を変性するために用いる使用。
【請求項４１】
請求項１から１９までのいずれか１項に記載の組成物、又は請求項２０から３３までのいずれか１項に記載の製造方法により製造される組成物を、電解質液として用いる使用。
【請求項４２】
請求項１から１９までのいずれか１項に記載の組成物、又は請求項２０から３３までのいずれか１項に記載の製造方法により製造される組成物を、電解質液における添加剤として、繊維変性のため、並びにテキスタイル変性のため、人造石工業用の充填材変性のために用いる使用。
【請求項４３】
請求項１から１９までのいずれか１項に記載の組成物、又は請求項２０から３３までのいずれか１項に記載の製造方法により製造される組成物を、建築物保護剤として、若しくは建築物保護剤における成分として用いる使用。
【請求項４４】
請求項１から１９までのいずれか１項に記載の組成物、又は請求項２０から３３までのいずれか１項に記載の製造方法により製造される組成物を、無機物硬化性材料のための添加剤として、木材、木質繊維、及びセルロース変性のために用いる使用。